МЕЖСЛОЙНОЕ УСИЛЕНИЕ УДАРНОЙ ПРОЧНОСТИ ТЕРМОПЛАСТИЧНЫХ МАТЕРИАЛОВ

1. Термопластичный композитный слоистый материал, содержащий:
множество структурных слоев в послойном расположении, причем каждый структурный слой содержит армирующие волокна, пропитанные термопластичной матричной смолой; и
множество межслойных участков, причем каждый из них сформирован между двумя соседними структурными слоями, причем каждый межслойный участок содержит повышающий ударную прочность материал, выбранный из:
(a) нетканого мата или тканого материала, содержащего стекловолокно, углеводородные волокна или арамидные волокна;
(b) термопластичной полимерной пленки с диспергированными в ней повышающими ударную прочность частицами, причем частицы получены из материала, выбранного из: полимеров РАЕК, полиимида, стекла, керамики, и их комбинации;
(c) нетканого полотна, состоящего из произвольно расположенных термопластичных волокон, и повышающих ударную прочность частиц, диспергированных в полотне, причем частицы получены из материала, выбранного из: полимеров РАЕК, полиимида, стекла, керамики и их комбинации;
(d) повышающих ударную прочность частиц, состоящих из материала, выбранного из: полимеров РАЕК, полиимида, стекла, керамики и их комбинации;
(e), сетки, хлопьев, волокон, или частиц, имеющих размер более 3 мкм, полученных из металлического материала, выбранного из: алюминия, меди, титана, никеля, нержавеющей стали и их комбинации.
2. Термопластичный композитный слоистый материал по п. 1, отличающийся тем, что термопластичная матричная смола в структурном слое содержит PPS, полиэфирэфиркетон (РЕЕК), полиэфиркетонкетон (РЕКК).
3. Термопластичный композитный слоистый материал по п. 1 или 2, отличающийся тем, что армирующие волокна получены из материала, выбранного из группы, состоящей из углерода, графита, арамида и стекла.
4. Термопластичный композитный слоистый материал по п. 1, отличающийся тем, что армирующие волокна в структурных слоях представляют собой однонаправленно расположенные волокна.
5. Термопластичный композитный слоистый материал по п. 1, отличающийся тем, что полимеры РАЕК выбраны из: полиэфиркетона (РЕК), полиэфирэфиркетона (РЕЕК), полиэфиркетонкетона (РЕКК) и полиэфиркетона эфиркетонкетона (РЕКЕКК).
6. Термопластичный композитный слоистый материал по п. 1, отличающийся тем, что повышающий ударную прочность материал представляет собой термопластичную полимерная пленку (b) или нетканое полотно (с) содержащее частицы различных полимеров РАЕК или частицы, полученные из смеси стекла и полимеров РАЕК.
7. Термопластичный композитный слоистый материал по п. 1, отличающийся тем, что повышающий ударную прочность материал представляет собой полимерную пленку РАЕК, содержащую частицы РАЕК, диспергированные в ней, причем полимерная пленка и частицы получены из различных полимеров РАЕК.
8. Термопластичный композитный слоистый материал по п. 1,
отличающийся тем, что содержание повышающего ударную прочность материала составляет вплоть до 20% вес. из расчета общего веса матричной смолы в слоистом материале.
9. Термопластичный композитный слоистый материал по п. 1, отличающийся тем, что повышающий ударную прочность материал представляет собой стеклоткань.
10. Композитная структура, полученная соединением термопластичного композитного слоистого материала по любому из пп. 1-9, отличающаяся тем, что прочность сжатия после удара (CAI) композитной структуры после соединения больше, чем 53 кфунт/кв.дюйм.
11. Композитная структура, включающая:
структурный слой, содержащий армирующие волокна, пропитанные термопластичной матричной смолой; и
два повышающих ударную прочность слоя, расположенных на противоположных поверхностях структурного слоя, причем каждый из упомянутых повышающих ударную прочность слоев содержит повышающий ударную прочность материал, выбранный из:
(a) нетканого мата или тканого материала, содержащего стекловолокно, углеродные волокна, или арамидные волокна;
(b) термопластичной полимерной пленки с повышающими ударную прочность частицами, диспергированными в ней, причем частицы получены из материала, выбранного из: полимеров РАЕК, полиимида, стекла, керамики, и их комбинации;
(c) нетканого полотна, состоящего из произвольно расположенных термопластичных волокон, и повышающих ударную прочность частиц, диспергированных в полотне, причем частицы
получены из материала, выбранного из: полимеров РАЕК, полиимида, стекла, керамики и их комбинации;
(d) повышающие ударную прочность частицы, состоящие из материала, выбранного из: полимеров РАЕК, полиимида, стекла, керамики и их комбинации.
12. Композитная структура по п. 11, отличающаяся тем, что термопластичная матричная смола в структурном слое содержит PPS, РЕЕК или РЕКК.
13. Композитная структура по п. 11 или 12, отличающаяся тем, что повышающий ударную прочность материал представляет собой термопластичную полимерную пленку или нетканое полотно, содержащее повышающие ударную прочность частицы, диспергированные в ней, причем частицы получены из различных полимеров РАЕК или смеси стекла и полимеров РАЕК.
14. Композитная структура по п. 11 или 12, отличающаяся тем, что повышающий ударную прочность материал представляет собой стеклоткань.
15. Композитная структура по п. 11, отличающаяся тем, что у армирующих волокон в структурном слое прочность на разрыв больше, чем 3500 мПа.
16. Композитная структура по п. 11, отличающаяся тем, что содержание армирующих волокон в структурном слое составляет, по меньшей мере, 55 % вес. из расчета общего веса структурного слоя.
17. Композитная структура по п. 11, отличающаяся тем, что армирующие волокна представляют собой однонаправлено расположенные волокна.
18. Объединенный слоистый материал, полученный укладыванием множества композитных структур по любому из пп. 11-17, таким образом, что межслойный участок сформирован между двумя соседними структурными слоями, и указанный межслойный участок содержит повышающий ударную прочность материал.
19. Способ изготовления объединенного слоистого материала включающий:
формирование множества структурных слоев, причем каждый структурный слой содержит армирующие волокна, пропитанные термопластичной матричной смолой;
нанесение повышающего ударную прочность материала на, по меньшей мере, одну поверхность каждого структурного слоя, причем упомянутый повышающий ударную прочность материал выбирают из:
(a) нетканого мата или тканого материала, содержащего стекловолокно, углеродные волокна, или арамидные волокна;
(b) термопластичной полимерной пленки, содержащей повышающие ударную прочность частицы, диспергированные в ней, причем частицы получены из материала, выбранного из: полимеров РАЕК, полиимида, стекла, керамики, и их комбинации;
(c) нетканого полотна, состоящего из произвольно расположенных термопластичных волокон, и повышающих ударную прочность частиц, диспергированных в полотне, причем частицы получены из материала, выбранного из: полимеров РАЕК, полиимида, стекла, керамики и их комбинации;
(d) повышающих ударную прочность частиц, состоящих из материала, выбранного из: полимеров РАЕК, полиимида, стекла, керамики и их комбинации; и
укладывание структурных слоев таким образом, чтобы повышающий ударную прочность материал находился в межслойном участке, полученном между соседними структурными слоями,
где у армирующих волокон в структурных слоях прочность на разрыв больше, чем 3500 мПа.
20. Способ по п. 19, отличающийся тем, что содержание армирующих волокон в структурном слое составляет, по меньшей мере, 55% вес. из расчета общего веса структурного слоя.